(57)【要約】【課題】サンドイッチパネル同士の結合が強固であり、剛性が高い外壁を提供する。【解決手段】サンドイッチパネル１０，１０同士が凸部１０ａと凹部１０ｂとを嵌合させつつ柱４０にビス留めされている。上段側サンドイッチパネル１０，１０と下段側サンドイッチパネル１０との間に、前方に露呈する凹溝が生じる。この凹溝にサンドイッチパネル結合用接着剤３１を充填する。この接着剤としては、硬化後の硬度が高いエポキシ系接着剤等を用いる。【選択図】図１
2005351067.tif 000002
【特許請求の範囲】
【請求項１】
１対の金属板同士の間に断熱材が介在されてなるサンドイッチパネルが、複数枚、壁面に配列設置されている建築物の外壁において、
隣接するサンドイッチパネル同士がサンドイッチパネル結合用接着剤によって結合されていることを特徴とする建築物の外壁。
【請求項２】
請求項１において、各サンドイッチパネルの木端面のうち少なくとも前縁側に、前面側の該金属板が回り込んでおり、
前記サンドイッチパネル結合用接着剤は、各サンドイッチパネルの金属板同士の間に充填されていることを特徴とする建築物の外壁。
【請求項３】
請求項２において、該サンドイッチパネル結合用接着剤は該サンドイッチパネルの辺部に沿って一端側から他端側まで充填されていることを特徴とする建築物の外壁。
【請求項４】
請求項２又は３において、該サンドイッチパネルの前面側の金属板にあっては、木端面と前面との角縁に、サンドイッチパネル辺方向に間隔をおいて、凹陥部が形成されており、
該凹陥部に前記サンドイッチパネル結合用接着剤が充填されていることを特徴とする建築物の外壁。
【請求項５】
請求項１ないし４のいずれか１項において、該サンドイッチパネルの前面の金属板には、対向する一端縁から他端縁にまで連続する凹条が設けられており、
隣接するサンドイッチパネルにあっては、該凹条同士が連なっており、
該凹条に前記サンドイッチパネル結合用接着剤が充填されていることを特徴とする建築物の外壁。
【請求項６】
請求項１ないし５のいずれか１項において、前記サンドイッチパネル結合用接着剤は、硬化後の引張弾性率が５ｋｇ／ｃｍ２以上であることを特徴とする建築物の外壁。
【請求項７】
請求項１ないし６のいずれか１項において、該サンドイッチパネルの前面側にタイル張り用接着剤を介してタイルが張り付けられていることを特徴とする建築物の外壁。
【請求項８】
請求項７において、該タイル張り用接着剤と前記サンドイッチパネル結合用接着剤とは同一種類のものであり、一連一体となっていることを特徴とする建築物の外壁。
【請求項９】
請求項７又は８において、隣接するサンドイッチパネルに跨ってタイルが張り付けられていることを特徴とする建築物の外壁。
【請求項１０】
請求項１ないし６のいずれか１項において、該サンドイッチパネルの前面に塗り仕上げ材が塗着されており、該塗り仕上げ材と前記サンドイッチパネル結合用接着剤とが同一種類のものであり、一連一体となっていることを特徴とする建築物の外壁。
【請求項１１】
請求項１ないし６のいずれか１項において、各サンドイッチパネルの前面に一連一体にサンドイッチパネル結合用接着剤が層状に塗着されていることを特徴とする建築物の外壁。
【請求項１２】
請求項１１において、該サンドイッチパネル前面のサンドイッチパネル結合用接着剤層にリブが設けられていることを特徴とする建築物の外壁。
【請求項１３】
請求項１ないし１２のいずれか１項において、該サンドイッチパネルの前面側の金属板に、接着剤付着力増大用の処理が施されていることを特徴とする建築物の外壁。
【請求項１４】
請求項１３において、該処理として、金属板に接着剤付着力増大用の下塗り層が塗着されていることを特徴とする建築物の外壁。
【請求項１５】
請求項１４において、該下塗り層は骨材粒子を含有し、これにより下塗り層表面が粗面となっていることを特徴とする建築物の外壁。
【発明の詳細な説明】
【技術分野】
【０００１】
本発明は、サンドイッチパネルを用いた建築物の外壁に係り、特に壁面の剛性を高めるようにした外壁に関する。
【背景技術】
【０００２】
１対の金属板間に断熱材を介在させてなるサンドイッチパネルが壁面に取り付けられ、このサンドイッチパネルの前面にタイル張り又は塗料による塗り仕上げを施して外壁を構築あるいは改修することが特開平１１−１５９０５３号公報に記載されている。
【０００３】
同公報で用いているサンドイッチパネル（同公報では「建築パネル」と称されている。）は、その前面に予めタイルを張り付けてあるものである（同公報の第１図）。このタイルの側端面（木端面）にはパッキンが接着又は融着されている。このパッキンは防水用のものであり、発泡ゴム等よりなる（同公報の第００１４、００１５段落）。上下に隣接するサンドイッチパネルにあっては、各々のパッキン同士を当接させるようにして壁面に釘留めされる。なお、各サンドイッチパネルには雄型連結部と雌型連結部とが設けられており、該雄型連結部と雌型連結部とが係合される（同公報の図６）。
【特許文献１】特開平１１−１５９０５３号公報
【発明の開示】
【発明が解決しようとする課題】
【０００４】
上記特開平１１−１５９０５３号公報の建築物の外壁にあっては、隣接するパネルは単に当接しているだけであり結合されていない。このため、壁の剛性が低い。
【０００５】
なお、同公報図６のように、隣接するサンドイッチパネル同士の間にはパッキンが介在されているが、このパッキンは発泡ゴム等からなる軟質のものである。従って、このパッキンはサンドイッチパネル同士の近接や離間を阻止する機能は有していない。このため、かかるパッキンを用いても、壁の剛性は増大しない。
【０００６】
本発明は、サンドイッチパネルを取り付けた外壁の剛性を向上させることを目的とする。
【課題を解決するための手段】
【０００７】
請求項１の建築物の外壁は、１対の金属板同士の間に断熱材が介在されてなるサンドイッチパネルが、複数枚、壁面に配列設置されている建築物の外壁において、隣接するサンドイッチパネル同士がサンドイッチパネル結合用接着剤によって結合されていることを特徴とするものである。
【０００８】
請求項２の建築物の外壁は、請求項１において、各サンドイッチパネルの木端面のうち少なくとも前縁側に、前面側の該金属板が回り込んでおり、前記サンドイッチパネル結合用接着剤は、各サンドイッチパネルの金属板同士の間に充填されていることを特徴とするものである。
【０００９】
請求項３の建築物の外壁は、請求項２において、該サンドイッチパネル結合用接着剤は該サンドイッチパネルの辺部に沿って一端側から他端側まで充填されていることを特徴とするものである。
【００１０】
請求項４の建築物の外壁は、請求項２又は３において、該サンドイッチパネルの前面側の金属板にあっては、木端面と前面との角縁に、サンドイッチパネル辺方向に間隔をおいて、凹陥部が形成されており、該凹陥部に前記サンドイッチパネル結合用接着剤が充填されていることを特徴とするものである。
【００１１】
請求項５の建築物の外壁は、請求項１ないし４のいずれか１項において、該サンドイッチパネルの前面の金属板には、対向する一端縁から他端縁にまで連続する凹条が設けられており、隣接するサンドイッチパネルにあっては、該凹条同士が連なっており、該凹条に前記サンドイッチパネル結合用接着剤が充填されていることを特徴とするものである。
【００１２】
請求項６の建築物の外壁は、請求項１ないし５のいずれか１項において、前記サンドイッチパネル結合用接着剤は、硬化後の引張弾性率が５ｋｇ／ｃｍ２以上であることを特徴とするものである。
【００１３】
請求項７の建築物の外壁は、請求項１ないし６のいずれか１項において、該サンドイッチパネルの前面側にタイル張り用接着剤を介してタイルが張り付けられていることを特徴とするものである。
【００１４】
請求項８の建築物の外壁は、請求項７において、該タイル張り用接着剤と前記サンドイッチパネル結合用接着剤とは同一種類のものであり、一連一体となっていることを特徴とするものである。
【００１５】
請求項９の建築物の外壁は、請求項７又は８において、隣接するサンドイッチパネルに跨ってタイルが張り付けられていることを特徴とするものである。
【００１６】
請求項１０の建築物の外壁は、請求項１ないし６のいずれか１項において、該サンドイッチパネルの前面に塗り仕上げ材が塗着されており、該塗り仕上げ材と前記サンドイッチパネル結合用接着剤とが同一種類のものであり、一連一体となっていることを特徴とするものである。
【００１７】
請求項１１の建築物の外壁は、請求項１ないし６のいずれか１項において、各サンドイッチパネルの前面に一連一体にサンドイッチパネル結合用接着剤が層状に塗着されていることを特徴とするものである。
【００１８】
請求項１２の建築物の外壁は、請求項１１において、該サンドイッチパネル前面のサンドイッチパネル結合用接着剤層にリブが設けられていることを特徴とするものである。
【００１９】
請求項１３の建築物の外壁は、請求項１ないし１２のいずれか１項において、該サンドイッチパネルの前面側の金属板に、接着剤付着力増大用の処理が施されていることを特徴とするものである。
【００２０】
請求項１４の建築物の外壁は、請求項１３において、該処理として、金属板に接着剤付着力増大用の下塗り層が塗着されていることを特徴とするものである。
【００２１】
請求項１５の建築物の外壁は、請求項１４において、該下塗り層は骨材粒子を含有し、これにより下塗り層表面が粗面となっていることを特徴とするものである。
【発明の効果】
【００２２】
本発明の建築物の外壁にあっては、隣接するサンドイッチパネル同士が接着剤によって結合されているため、壁の剛性が高い。
【００２３】
請求項２の通り、各サンドイッチパネルの木端面のうち少なくとも前縁側に前面側の金属板を回り込ませ、前記サンドイッチパネル結合用接着剤を各サンドイッチパネルの金属板同士の間に充填することにより、サンドイッチパネルの向かい合う木端面の金属板同士を強固に結合することができる。なお、この接着剤の充填度合は１００％に限られない。
【００２４】
この場合、請求項３の通り、サンドイッチパネル結合用接着剤を該サンドイッチパネルの辺部に沿って一端側から他端側まで充填することにより、サンドイッチパネル同士の結合が極めて強固なものとなる。
【００２５】
本発明では、請求項４の通り、サンドイッチパネルの前面側の金属板において、木端面と前面との角縁に、サンドイッチパネル辺方向に間隔をおいて凹陥部を形成し、該凹陥部にサンドイッチパネル結合用接着剤を充填してもよい。これによっても、サンドイッチパネル同士の結合が強固となる。
【００２６】
本発明では、請求項５の通り、サンドイッチパネルの前面の金属板に、対向する一端縁から他端縁にまで連続する凹条を設け、隣接するサンドイッチパネルの該凹条同士を例えば一直線状に連続させ、該凹条にサンドイッチパネル結合用接着剤を充填してもよい。これによっても、サンドイッチパネル同士を強固に結合することができる。この場合、凹条内において硬化した接着剤が一本の棒の如く各サンドイッチパネルに跨って連続して延在するので、壁の剛性が向上する。
【００２７】
本発明では、請求項６の通り、サンドイッチパネル結合用接着剤は、硬化後の引張弾性率が５ｋｇ／ｃｍ２以上例えば５〜２００００ｋｇ／ｃｍ２であることが好ましい。これにより接着剤硬化体の剛性が高いものとなり、壁の剛性が高くなる。
【００２８】
請求項７の通り、サンドイッチパネルの前面側にタイル張り用接着剤を介してタイルが張り付けられてもよく、これにより壁の美観が向上する。この場合、請求項８の通り、タイル張り用接着剤とサンドイッチパネル結合用接着剤とは同一種類のものであり、一連一体となっている構成としてもよい。これにより、接着剤の充填作業が容易となる。また、この場合、請求項９の通り、隣接するサンドイッチパネルに跨ってタイルを張り付けることにより、サンドイッチパネル同士の結合部分の剛性が高くなり、壁の剛性が高くなる。
【００２９】
本発明では、請求項１０の通り、サンドイッチパネルの前面に塗り仕上げ材が塗着されており、該塗り仕上げ材とサンドイッチパネル結合用接着剤とが同一種類のものであり、一連一体となっている構成としてもよい。これにより、壁の美観が向上する。また、接着剤の充填作業も容易となる。
【００３０】
本発明では、請求項１１の通り、各サンドイッチパネルの前面に一連一体にサンドイッチパネル結合用接着剤が層状に塗着されている構成としてもよく、これによっても、サンドイッチパネル同士の結合が強固となる。この場合、請求項１２の通り、該サンドイッチパネル前面のサンドイッチパネル結合用接着剤層にリブを設けることにより、壁の剛性を高めることができる。
【００３１】
本発明では、請求項１３の通り、サンドイッチパネルの前面側の金属板に、接着剤付着力増大用の処理が施されてもよく、例えば、請求項１４の通り、金属板に接着剤付着力増大用の下塗り層が塗着されてもよい。これにより、サンドイッチパネル同士の結合がさらに強固なものとなり、壁の剛性が向上する。なお、請求項１５の通り、下塗り層に骨材粒子を含有させ、これにより下塗り層表面を粗面とすることにより、下塗り層の上側の接着剤の付着力が極めて高くなる。
【発明を実施するための最良の形態】
【００３２】
以下、図面を参照して実施の形態について説明する。
【００３３】
第１図は実施の形態に係る建築物の外壁を示す縦断面図、第２図（ａ）はこの構造に用いられているサンドイッチパネルの縦断面図、第２図（ｂ），（ｃ）はこのサンドイッチパネルの上部及び下部の拡大図、第３図はこのサンドイッチパネルの表面付近の拡大断面図、第４図は第１図の構造の水平断面図である。
【００３４】
このサンドイッチパネル１０は、前面を構成する第１金属板１１と、後面を構成する第２金属板１２と、第１金属板１１と第２金属板１２との間に一体に設けられた発泡ポリウレタンフォームからなる断熱材１３とを有している。
【００３５】
第１，２金属板１１，１２の表面には、第３図に示すように、予め、接着剤付着力増大用の下塗り層１４が塗着されている。この実施の形態では、該下塗り層１４は、エポキシ系塗料の１００質量部に骨材粒子として珪砂を１０〜３０質量部の割合で混合したエポキシ系塗材からなる。下塗り層１４の表面は、中心線平均粗さＲａが２μｍにおいて最大高さＲｙが１０〜２００μｍとなるように粗面化されている。この下塗り層１４は弾性を有している。なお、エポキシ系塗材のほか、塩化ビニル系塗材やアクリル系塗材等を用いてもよい。骨材粒子はアルミナ、炭酸カルシウム、水酸化アルミニウム、酸化チタン等や樹脂ペレット等であってもよい。
【００３６】
第１図に示すように、サンドイッチパネル１０の上端には、厚みを小さくするようにして凸部１０ａが形成され、下端面には、凸部１０ａが挿入され得る凹部１０ｂが形成されている。各金属板１１，１２の上端側は、それぞれ凸部１０ａの前面及び後面をも覆っている。また、各金属板１１，１２の下端側は、サンドイッチパネル１０の前面側及び後面側から凹部１０ｂ内に回り込んでいる。凹部１０ｂの奥端面にはゴムパッキン１０ｃが設けられている。
【００３７】
凸部１０ａの突出高さは、凹部１０ｂの凹陥深さ（ゴムパッキン１０ｃまでの深さ）よりも大きく、従って凸部１０ａと凹部１０ｂとを係合させるようにしてサンドイッチパネル１０，１０同士を取付施工すると、下段側のサンドイッチパネルの凸部１０ａの肩部分と上段側のサンドイッチパネル１０の下端面との間に間隙が生じる。この間隙は、壁面の前面側には、水平方向に延在する凹溝となって露呈する。
【００３８】
このサンドイッチパネル１０を用いて外壁を施工する場合、まず、複数本の柱４０にまたがって透湿防水シート４５を張り渡し、この透湿防水シート４５の前面に複数枚のサンドイッチパネル１０を上下方向に多段に且つ水平方向に多列に配列し、ビス４６で各サンドイッチパネル１０を柱４０に固定する。下段から上段へとサンドイッチパネル１０を順次積み上げる際には、下段のサンドイッチパネル１０の凸部１０ａに上段のサンドイッチパネル１０の凹部１０ｂを挿入する。そして、両者の接合部１５に露呈する凹溝にサンドイッチパネル結合用接着剤３１を充填し、サンドイッチパネル１０，１０同士を結合する。この接着剤３１は、サンドイッチパネル１０，１０間の凹溝に対し、サンドイッチパネル１０の一端側から他端側まで連続して緻密に充填する。この接着剤３１の硬化物は、引張弾性率が５０００ｋｇ／ｃｍ２以上の高硬度のものである。
【００３９】
水平方向で隣り合うサンドイッチパネル１０，１０間には、第４図に示すように、両者の木口面同士の間に発泡ポリスチレン等よりなるバックアップ材３３及びエポキシ系等の結合用接着剤３１を介在させる。そして、両サンドイッチパネル１０の縁部にまたがってテープ３２を貼着する。
【００４０】
この後、第１金属板１１に意匠材及び接着剤としての塗り仕上げ材３０を塗布する。この塗り仕上げ材３０は主成分がアクリルエマルジョン系、変性シリコーン系、エポキシ系又はウレタン系である。
【００４１】
この建築物の外壁にあっては、隣接するサンドイッチパネル１０，１０同士がサンドイッチパネル結合用接着剤３１によって結合されているため、壁の剛性が高い。
【００４２】
特に、この外壁は、サンドイッチパネル１０，１０の金属板１１，１１同士を硬化後の硬度が高い接着剤３１によって結合しているため、壁の剛性が十分に高い。また、第３図に示すように、下塗り層１４の表面は粗面化されており、粗面によって下塗り層１４と塗り仕上げ材３０とが大きな面積で接触し、かつ下塗り層１４と塗り仕上げ材３０とがともに有機系であることから強固に結合される。下塗り層１４の骨材粒子はその上に設けられる塗り仕上げ材３０を繋ぎとめるアンカーとしても機能する。
【００４３】
したがって、この外壁は、必ずしも筋交を設けなくても十分に高い耐久性を発揮する。また、この外壁にあっては、各サンドイッチパネル１０は金属板１１，１２を備えているので、経時変化による反りも防止され、長期にわたって美麗な外観が保たれる。
【００４４】
第１〜４図の実施の形態では、塗り仕上げ材３０と結合用接着３１とが別個に設けられているが、第５図のように、塗り仕上げ材３０を接合部１５の凹溝に充填し、塗り仕上げ材３０と一連一体の結合用接着剤３１Ａを形成するようにしてもよい。
【００４５】
第１〜４図の実施の形態では塗り仕上げしているが、第６，７図のようにタイル張り仕上げしてもよい。第６図は第１図に相当する箇所の縦断面図であり、第７図は第４図に相当する箇所の水平断面図である。
【００４６】
この第６，７図では、サンドイッチパネル１０、結合用接着剤３１及びテープ３２の前面にタイル張り用接着剤３７を塗布し、タイル５０を張っている。第６，７図のその他の構成は第１，４図と同一であり、同一符号は同一部分を示している。
【００４７】
なお、第６図の通り、この実施の形態ではサンドイッチパネル１０，１０同士の継目（接合部１５）を跨いで両サンドイッチパネル１０，１０にタイル５０を張っているので、これによっても外壁の剛性が高いものとなる。
【００４８】
第６図では結合用接着剤３１を充填しているが、この結合用接着剤３１を変性シリコン等のタイル張り用接着剤３７と一連一体としてもよい。この場合の構成は、第５図において塗り仕上げ材３０によってタイル５０を張った状態となる。
【００４９】
サンドイッチパネル１０が第８図に示すような出隅部を構成する場合、第９図に示すコ字形断面形状のスタータ４７と、第１０図に示す略クランク形断面形状の出隅用見切材を用いる。これらのスタータ４７及び見切材４８は鋼板製である。
【００５０】
スタータ４７は、第９図に示すように、基礎４４の上面に重ね合わされる平板状の平板状の平板４７ａと、この平板４７ａの幅方向の両端から垂直に立ち上がる側壁４７ｂ，４７ｃとからなる。両側壁４７ｂ，４７ｃの間隔はサンドイッチパネル１０の厚さと等しくされている。
【００５１】
出隅用見切り材４８は、第１０図に示すように、平板状の平板４８ａと、この平板４８ａの幅方向の両端から垂直に立ち上がる側壁４８ｃ及び底板４８ｂと、底板４８ｃの他端から平板４８ａと平行に平板４８ａから離れる方向に延びる側板４８ｄとからなる。側壁４８ｃと底板４８ｂとの間隔及び底板４８ｂの幅はサンドイッチパネル１０の厚さと等しくされている。
【００５２】
そして、第８図に示すように、スタータ４７上にサンドイッチパネル１０を固定する。この際、第１１図に示すように、まず、出隅用見切り材４８の平板４８ａに一方のサンドイッチパネル１０の端面を当接させる。次いで、接合部１５となる他方のサンドイッチパネル１０の端面との間にバックアップ材３３及び結合用接着剤３１を介在させつつ、出隅用見切り材４８の底板４８ｂと対面させる。なお、スタータ４７のうち出隅用見切り材４８と重なる部分４７ｄは切断する。この後、両サンドイッチパネル１０の端面、結合用接着剤３１の表面及び縁部にテープ３２を貼着する。この後、第１金属板１１に塗り仕上げ材３０を塗布する。
【００５３】
サンドイッチパネル１０が入隅を構成する場合、第１２図に示すように、まず柱４０を受木４１を介して固定された縁木４３に断面く字形状の鋼板製の捨て入り材４２を固定する。そして、一方のサンドイッチパネル１０をその端面が捨て入り材４２に当接するように設け、そのサンドイッチパネル１０を縁木４３等にビス４６によって固定する。また、他方のサンドイッチパネル１０の端面にＬ字見切３５を設けた後、バックアップ材３３及びシーリング３４を設けつつ、一方のサンドイッチパネル１０の第１金属板１１と対面させ、任意の位置で各サンドイッチパネル１０を縁木４３等にビス４６によって固定する。この後、第１金属板１１にタイル張り用接着剤３７を塗着し、タイル５０を貼着する。
【００５４】
この外壁は、実はぎされる接合部１５が上記構成の凸部１０ａ及び凹部１０ｂにより構成されているが、実部の形状が若干異なる第１３図に示すサンドイッチパネル２０を用いてもよい。
【００５５】
このサンドイッチパネル２０の上端の前面側には凹部２０ａが形成され、下端の後面側には、下端側サンドイッチパネル２０の該凹部２０ａと係合する凸部２０ｂが形成されている。
【００５６】
サンドイッチパネル２０の上部にあっては、この凹部２０ａの部分がビス４６によって柱４６に留め付けられている。
【００５７】
凹部２０ａでは、第１金属板２１の上端が断熱材２３側に直角に屈曲された後で上方に延び、さらにビス４６の頭部を嵌合させるように断熱材２３側に凹んだ後で上方に延び、さらに折り返されて下方に屈曲された後で断熱材２３側に直角に屈曲され、さらに下方に延びている。また、凹部２０ａでは、第２金属板２２の上端が断熱材２３側に折り返されて下方に屈曲され、さらに直角に屈曲された後で下方に屈曲されている。
【００５８】
凸部２０ｂでは、第１金属板１１の下端が断熱材２３側に折り返されて上方に屈曲され、さらに直角に屈曲された後で下方に折り返された後、上方に折り返されている。また、凸部２０ｂでは、第２金属板２１の下端が断熱材２３側に直角に屈曲された後、下方に延び、上方に折り返されている。凸部２０ｂの先端面にはゴムパッキン２０ｃが設けられている。これら凹部２０ａ及び凸部２０ｂは、上方の第１金属板２１の下端によって隠蔽されつつ互いに実はぎされる接合部１５を構成する。接合部１５の凹部２０ｂにはエポキシ系のサンドイッチパネル結合用接着剤３１が充填されている。タイル５１の形状がタイル５０と若干異なる他は第１図と同一であり、同一符号は同一部分を示している。
【００５９】
こうして得られる外壁においても、第１図の外壁と同様の作用効果を奏することができる。
【００６０】
隣接するサンドイッチパネル１０同士をサンドイッチパネル結合用接着剤３１により固定した第１図の外壁と、該接着剤３１を用いない外壁（これを比較例とする。）とについて剛性を測定した。第１４図は、この測定結果を示す荷重−変位のグラフである。
【００６１】
第１４図に示すように、実施例に係る第１図の外壁は比較例の外壁よりも２倍以上の剛性を有する。
【００６２】
なお、上記実施の形態では、接合部１５が互いに実はぎされるものであったが、本発明の外壁は矢はずはぎされる接合部を採用することもできる。
【００６３】
第１５図〜第１８図を参照してさらに別の実施の形態について説明する。
【００６４】
第１５図の実施の形態は、複数枚のサンドイッチパネル７０を柱に取り付けた後、これらサンドイッチパネル７０の前面の全体にサンドイッチパネル結合用の接着剤７１を層状に塗着したものである。この接着剤７１の硬化物よりなる層によって外壁の剛性が向上する。
【００６５】
第１６図の実施の形態は、この接着剤７１の層に複数条のリブ７２を設けたものである。このリブ７２は、接着剤７１を厚く盛り付けることにより形成される。各リブ７２は隣接するサンドイッチパネル７０同士に跨って連続的に延設されている。このリブ７２を設けることにより、外壁の剛性が向上する。
【００６６】
なお、接着剤７１は変性シリコン等の塗り仕上げ材であってもよい。接着剤７１の層の上に塗り仕上げ材を塗着したり、タイルを張ってもよい。
【００６７】
第１７図では、（ｂ），（ｃ）図のようにサンドイッチパネル８０の上端部及び下端部の前縁側の角縁に凹陥部としての凹み８１，８２を設けておき、サンドイッチパネル８０を取付施工した際に凹み８１，８２同士が対面して１つの凹みが前面に露呈して形成されるようにしている。第１７図（ａ）の通り、この凹み８１，８２にサンドイッチパネル結合用接着剤８３を充填する。これにより、外壁の剛性が向上する。このサンドイッチパネル８０の前面は塗り仕上げ又はタイル張り仕上げされる。この場合、変性シリコン等の塗り仕上げ材又はタイル張り付け用接着剤が接着剤８３として用いられてもよい。
【００６８】
第１８図の実施の形態では、（ｂ）図の通り、サンドイッチパネル９０の前面に上下方向に凹条９１が上端から下端にまで延設されている。
【００６９】
複数のサンドイッチパネル９０を取付施工したときに、各サンドイッチパネル９０の凹条９１が一直線状に連なるようにする。（ａ）図の通り、この凹条９１にサンドイッチパネル結合用接着剤９２を充填し、外壁の剛性を向上させる。このサンドイッチパネル９０の前面は塗り仕上げ又はタイル張り仕上げされる。この場合、塗り仕上げ材又はタイル張り付け用接着剤が接着剤９３として用いられてもよい。
【００７０】
上記実施の形態ではサンドイッチパネルを柱に取り付けているが、コンクリート壁や鉄骨などに取り付けてもよい。
【００７１】
タイルは陶磁器製タイルのほか、天然石材よりなるタイルやガラスタイル、合成樹脂タイルなどであってもよい。第６図の如くタイルをサンドイッチパネルに跨らせて張ることにより外壁の剛性を高める場合には、陶磁器製タイルや天然石タイルが高強度であり、好適である。
【図面の簡単な説明】
【００７２】
【図１】実施の形態に係る建築物の外壁を示す縦断面図である。
【図２】（ａ）図はこの構造に用いられているサンドイッチパネルの縦断面図、（ｂ），（ｃ）図はこのサンドイッチパネルの上部及び下部の拡大図である。
【図３】このサンドイッチパネルの表面付近の拡大断面図である。
【図４】第１図の構造の水平断面図である。
【図５】別の実施の形態を示す縦断面図である。
【図６】さらに別の実施の形態を示す縦断面図である。
【図７】図６の構造の水平断面図である。
【図８】出隅部分の構造を示す斜視図である。
【図９】図８のIX−IX線断面図である。
【図１０】出隅用見切材の断面図である。
【図１１】出隅部分の水平断面図である。
【図１２】入隅部分の水平断面図である。
【図１３】異なる実施の形態を示す縦断面図である。
【図１４】壁面の剛性の測定結果を示すグラフである。
【図１５】実施の形態を示す斜視図である。
【図１６】実施の形態を示す斜視図である。
【図１７】実施の形態を示す斜視図である。
【図１８】実施の形態を示す斜視図である。
【符号の説明】
【００７３】
１０，２０，７０，８０，９０  サンドイッチパネル
１１，１２，２１，２２  金属板
１３，２３  断熱材
３０  塗り仕上げ材
３１，３１Ａ  サンドイッチパネル結合用接着剤
３７  タイル張り付け用接着剤
５０，５１  タイル
【図１】
2005351067.tif 000003
【図２】
2005351067.tif 000004
【図３】
2005351067.tif 000005
【図４】
2005351067.tif 000006
【図５】
2005351067.tif 000007
【図６】
2005351067.tif 000008
【図７】
2005351067.tif 000009
【図８】
2005351067.tif 000010
【図９】
2005351067.tif 000011
【図１０】
2005351067.tif 000012
【図１１】
2005351067.tif 000013
【図１２】
2005351067.tif 000014
【図１３】
2005351067.tif 000015
【図１４】
2005351067.tif 000016
【図１５】
2005351067.tif 000017
【図１６】
2005351067.tif 000018
【図１７】
2005351067.tif 000019
【図１８】
2005351067.tif 000020